(57)【要約】【課題】分子量の高いリグニンを、木質材料から簡易に効率良く抽出する。【解決手段】木質系バイオマスからリグニンを抽出する方法であって、木質系バイオマスを水とともに摩砕して、平均繊維径が１０〜８００ｎｍのセルロース、ヘミセルロース及びリグニンを含む組成物を得る工程Ａと、組成物をイオン液体に浸漬して、当該組成物に含まれるセルロース及びヘミセルロースをイオン液体に溶解させる工程Ｂと、工程Ｂの後に、イオン液体からリグニンを含む固形分を分離する工程Ｃとを備えるリグニンの抽出方法。【選択図】図１
2016204277.tif 000002
【特許請求の範囲】
【請求項１】
木質系バイオマスからリグニンを抽出する方法であって；
木質系バイオマスを水とともに摩砕して、平均繊維径が１０〜８００ｎｍのセルロース、ヘミセルロース及びリグニンを含む組成物を得る工程Ａと、
前記組成物をイオン液体に浸漬して、当該組成物に含まれるセルロース及びヘミセルロースを前記イオン液体に溶解させる工程Ｂと、
工程Ｂの後に、前記イオン液体からリグニンを含む固形分を分離する工程Ｃとを備えることを特徴とするリグニンの抽出方法。
【請求項２】
工程Ａにおいて、前記組成物を酸性の水溶液中で加熱処理した後に前記イオン液体に浸漬する請求項１に記載のリグニンの抽出方法。
【請求項３】
前記イオン液体がホスホン酸アニオンを含む請求項１又は２に記載のリグニンの抽出方法。
【請求項４】
前記イオン液体がイミダゾリウムイオンを含む請求項１〜３のいずれかに記載のリグニンの抽出方法。
【発明の詳細な説明】
【技術分野】
【０００１】
本発明は、木質系バイオマスからリグニンを抽出する方法に関する。
【背景技術】
【０００２】
リグニンは、セルロースやヘミセルロースとともに含まれる木材の主要成分であり、木材中に２０〜３０％程度含まれている。木材中におけるリグニンは、フェニルプロパンが多数縮合した構造のフェニルプロパノイドであって、三次元網目構造を有する複雑な巨大分子である。
【０００３】
現在、製紙工業においては、紙の原料となるパルプを製造する際の副生物としてリグニンが得られている。こうして得られるリグニンは、セルロースから分離して抽出する際に、酸やアルカリなどの薬品を用いて加熱するので、その分子鎖が細かく切断されていて木材中に含まれていたものとは異なった構造を有している。一部のリグニンは接着剤などの原料として利用されているものの、その他の多くは焼却処分されて熱回収がなされているだけである。
【０００４】
近年、木質系バイオマスからそれに含まれる成分を抽出するために、イオン液体を用いる方法が報告されている。ここで、イオン液体は、一般に常圧（１気圧）において１００℃以下でも液体である塩のことをいい、不揮発性である。
【０００５】
イオン液体を用いて木質系バイオマスからそれに含まれる成分を抽出する方法として、例えば特許文献１に記載の方法が挙げられる。特許文献１には、木質系バイオマスをイオン液体に混合することで、主として当該木質系バイオマス由来のセルロース及び/又はヘミセルロースを当該イオン液体に溶解させる工程と、当該イオン液体からリグニンを含む残査成分を分離する工程とを含む、木質系バイオマスの処理方法が記載されている。
【０００６】
しかしながら、特許文献１に記載の方法は、木質系バイオマスからリグニンを含む残査成分を除いてセルロース及び/又はヘミセルロースを選択的に回収し、これらを利用するものである。したがって、イオン液体を用いて木質系バイオマスから選択的にリグニンを抽出して用いることについて記載されていない。
【０００７】
これまで本発明者らは、イオン液体を用いて木質系バイオマスからリグニンを抽出する方法を報告した（特許文献２）。この方法によれば、分子量の高いリグニンを、木質系バイオマスから効率良く抽出することができる。しかしながら、特許文献２に記載の方法は、木質系バイオマスをイオン液体に浸漬させる前に特殊な前処理を行う必要がある。そのため、より簡便な抽出方法が求められていた。
【先行技術文献】
【特許文献】
【０００８】
【特許文献１】特開２００９−１８９２７７号公報
【特許文献２】特開２０１４−１８９４９１号公報
【発明の概要】
【発明が解決しようとする課題】
【０００９】
本発明は上記課題を解決するためになされたものであり、分子量の高いリグニンを、木質系バイオマスから簡易に効率良く抽出する方法を提供するものである。
【課題を解決するための手段】
【００１０】
上記課題は、木質系バイオマスからリグニンを抽出する方法であって、木質系バイオマスを水とともに摩砕して、平均繊維径が１０〜８００ｎｍのセルロース、ヘミセルロース及びリグニンを含む組成物を得る工程Ａと、前記組成物をイオン液体に浸漬して、当該組成物に含まれるセルロース及びヘミセルロースを前記イオン液体に溶解させる工程Ｂと、工程Ｂの後に、前記イオン液体からリグニンを含む固形分を分離する工程Ｃとを備えることを特徴とするリグニンの抽出方法を提供することによって解決される。このとき、工程Ａにおいて、前記組成物を酸性の水溶液中で加熱処理した後に前記イオン液体に浸漬することが好ましい。
【００１１】
前記イオン液体がホスホン酸アニオンを含むことが好ましい。また、前記イオン液体がイミダゾリウムイオンを含むことが好ましい。
【発明の効果】
【００１２】
本発明によれば、分子量の高いリグニンを、木質系バイオマスから簡易に効率良く抽出することができる。
【図面の簡単な説明】
【００１３】
【図１】実施例１で用いたＬＣＮＦのＳＥＭ写真である。
【図２】実施例１で得られた固体の１３Ｃ−ＮＭＲチャートである。
【図３】実施例２で得られた固体の１３Ｃ−ＮＭＲチャートである。
【図４】比較例１で得られた固体の１３Ｃ−ＮＭＲチャートである。
【発明を実施するための形態】
【００１４】
本発明は、木質系バイオマスからリグニンを抽出する方法に関する。本発明者らは、分子量の高いリグニンを簡易に効率よく抽出するために、木質系バイオマスを水とともに摩砕して得られた組成物に着目した。本発明の抽出方法においては、このような組成物を原料として用いることが重要であり、当該組成物を用いることで簡易に効率よくリグニンを抽出することができる。
【００１５】
本発明の抽出方法は、工程Ａ〜Ｃを備える。まず、工程Ａについて説明する。工程Ａは、木質系バイオマスを水とともに摩砕して、平均繊維径が１０〜８００ｎｍのセルロース、ヘミセルロース及びリグニンを含む組成物を得る工程である。
【００１６】
木質系バイオマスは特に限定されず、木材、樹皮、葉などを用いることができる。植物種も、針葉樹、広葉樹、草、竹などいずれであってもかまわない。切削屑や樹皮などは、もともと廃棄処分されるものであるから、経済的に有用である。
【００１７】
工程Ａにおける組成物は、バイオマス粉砕物製造装置を用いて木質系バイオマスを水とともに直接微粉砕することによって製造される。そのため、用いた木質系バイオマス由来の成分であるリグニン、セルロース、ヘミセルロースをそのまま含有する。
【００１８】
上記組成物に含まれるセルロースは微細な繊維であり、その平均繊維径は１０〜８００ｎｍである。平均繊維径が１０ｎｍ未満のセルロース繊維は通常の方法で得ることが難しく、工業的に使用するのは現実的でない。平均繊維径は２０ｎｍ以上であることが好ましい。一方、平均繊維径が８００ｎｍを超える場合には、効率よくリグニンを抽出することができないおそれがある。平均繊維径は５００ｎｍ以下であることが好ましい。上記平均繊維径は、走査型電子顕微鏡を用いて繊維を観察することにより求めた値である。
【００１９】
このように、上記組成物はリグニン、セルロース、ヘミセルロースを含み、なおかつそれに含まれるセルロースは微細な繊維であることから、当該組成物のことを「リグノセルロースナノファイバー（以下、ＬＣＮＦと略記することがある）」と称すことがある。一方、微細なセルロース繊維からなるものとして、一般に「セルロースナノファイバー（以下、ＣＮＦと略記することがある）」と呼ばれるものがある。ＣＮＦは、木材を蒸解してリグニンを溶出させてパルプを得て、このパルプをディスクミルや叩解機やホモジナイザー等を用いて機械的なせん断力をかけることで得られるものであり、リグニンを含まない。ＬＣＮＦとＣＮＦとはこの点で異なる。なお、ＬＣＮＦはモリマシナリー株式会社から入手することが可能である。
【００２０】
本発明の抽出方法では、工程Ａで得られた組成物を酸性の水溶液中で加熱処理してから、工程Ｂにおいて前記イオン液体に浸漬することが好ましい。工程Ａで得られた組成物を酸性の水溶液中で加熱処理することにより、当該組成物に含まれるセルロースやヘミセルロースが予め加水分解される。その結果、得られる固形分中のリグニンの純度を高めることが可能になる。
【００２１】
このような処理で用いられる酸性の水溶液は特に限定されないが、セルロースやヘミセルロースを効率的に加水分解する観点から、硫酸水溶液が好適である。酸性の水溶液の濃度は通常、０．０１〜５ｍｏｌ／Ｌである。加熱温度が高すぎるとリグニンも分解するおそれがあるため、加熱処理は通常２００℃以下で行い、好適には１８０℃以下で行う。一方、加熱温度が低すぎるとセルロースやヘミセルロースを加水分解することができないおそれがあるため、加熱処理は通常１００℃以上で行い、好適には１２０℃以上で行う。処理時間は、温度との関係で設定されるが通常、１分〜２４時間である。当該処理を行う際には水溶液を撹拌することが好ましい。
【００２２】
上記加熱処理は通常、密閉型の反応容器（例えばオートクレーブ）を用いて、当該反応容器を公知の加熱装置により加熱することにより行う。この場合、上記の加熱温度は加熱装置の設定温度のことである。
【００２３】
次に、工程Ｂについて説明する。工程Ｂは、工程Ａで得られた組成物をイオン液体に浸漬して、当該組成物に含まれるセルロース及びヘミセルロースを前記イオン液体に溶解させる工程である。このとき工程Ａで得られる組成物は、水を含むペースト状の組成物である。より効率的にリグニンを抽出するためには、前記組成物を乾燥して水を除去した後にイオン液体に浸漬して、当該組成物に含まれるセルロース及びヘミセルロースをイオン液体に溶解させることが好ましい。乾燥方法としては、凍結乾燥や真空乾燥が挙げられる。
【００２４】
工程Ｂで用いられるイオン液体は、セルロース及びヘミセルロースを溶解することのできるものが用いられる。イオン液体のアニオン成分は、イオン液体を構成することができるものであれば特に限定されないが、セルロースを温和な条件で溶解することができることから、ホスホン酸アニオンが好ましい。ホスホン酸アニオンとしては、ホスホン酸アニオン；メチルホスホン酸アニオン、エチルホスホン酸アニオンなどのアルキルホスホン酸アニオン；フェニルホスホン酸アニオンなどのアリールホスホン酸アニオンなどが挙げられる。これらの中でも、アルキルホスホン酸アニオンが好ましく、炭素数１〜４のアルキルホスホン酸アニオンがより好ましく、メチルホスホン酸アニオンが特に好ましい。
【００２５】
イオン液体のカチオン成分も、イオン液体を構成することができるものであればよく、特に限定されないが、有機アンモニウムイオンが好適である。有機アンモニウムイオンとしては、脂肪族アンモニウムイオン、芳香族アンモニウムイオン、脂環式アンモニウムイオンなどが例示される。中でも、含窒素複素５員環骨格を有するカチオンであることが好ましい。そのような含窒素複素５員環骨格としては、イミダゾリウム骨格、ピラゾリウム骨格、オキサゾリウム骨格、１，２，３−トリアゾリウム骨格、１，２，４−トリアゾリウム骨格、チアゾリウム骨格、ピラジニウム骨格などが例示される。溶解性の観点から、イミダゾリウム骨格又はピラジニウム骨格であることが好ましく、イミダゾリウム骨格であることがより好ましい。上記含窒素複素５員環骨格において、環を形成している炭素原子又は窒素原子に置換基が結合することができる。
【００２６】
セルロースを温和な条件で溶解することができ、かつ入手容易であることから、上記したもののうち、イオン液体がホスホン酸アニオンとイミダゾリウムカチオンとの塩であることが特に好ましい。
【００２７】
工程Ｂにおいて、組成物をイオン液体に浸漬する際のこれらの割合は特に限定されるものではないが、組成物１００質量部に対して、イオン液体が２００〜５０００質量部であることが好ましい。また、組成物をイオン液体に浸漬する際の温度は、４０〜１２０℃であることが好ましい。温度が４０℃未満の場合には、セルロース及びヘミセルロースの溶解効率が不十分になるおそれがある。温度は、より好適には５０℃以上であり、さらに好適には７０℃以上である。一方、温度が１２０℃を超える場合には、イオン液体が分解するおそれがある。温度は、より好適には１１０℃以下である。時間は、１０分〜２４時間程度である。また、組成物とイオン液体の混合物を撹拌することが好ましい。組成物をイオン液体に浸漬して加熱する前に、当該組成物をイオン液体に浸漬したまま常温で浸漬しておくことも好ましい。
【００２８】
次に、工程Ｃについて説明する。工程Ｃは、工程Ｂの後に、前記イオン液体からリグニンを含む固形分を分離する工程である。工程Ｂで得られるイオン液体はセルロース及びヘミセルロースが溶解した懸濁液である。このとき、当該懸濁液に含まれる固形分は主にリグニンを含むものである。イオン液体からリグニンを含む固形分を分離する方法は、固体と液体を分離する手段であれば特に限定されず、遠心分離やろ過などの方法を採用することができる。得られたリグニンは、必要に応じて水洗、乾燥が施される。
【００２９】
また、イオン液体にはセルロースやヘミセルロースとともに、少量のリグニンが溶解していることがある。そのためイオン液体を遠心分離して、セルロース及びヘミセルロースが溶解した上澄みを取り除いて、リグニンが分散した下層を得る。そして得られた下層に適量の貧溶媒を加えてリグニンを析出させることもできる。得られたリグニンは、必要に応じて水洗、乾燥が施される。このとき用いられる貧溶媒は、リグニンを溶解させずに、イオン液体に溶解するものを用いることができる。そのような貧溶媒としては水が挙げられる。
【００３０】
工程Ｃにおいてリグニンが分離された後のイオン液体は、その後、回収される。そして、貧溶媒を添加するなどして、イオン液体に溶解したセルロース及びヘミセルロースを取り除いて、貧溶媒を蒸発させて、再度工程Ａで用いることができる。
【００３１】
こうして得られたリグニンは、分子量が高く純度も高い。そして、このような高分子量のリグニンは、従来品と同様に接着剤にも用いることができるが、耐熱性と接着強度の向上が期待できる。それ以外にも電池用炭素材料の原料などとしても有望である。また、ポリビニルアルコールやポリアクリロニトリルとの混合により活性炭繊維としても有用である。
【実施例】
【００３２】
実施例１
（試料）
固形分濃度が１０質量％のリグノセルロースナノファイバーを含むペースト（以下、ＬＣＮＦペーストと称す）をモリマシナリー株式会社から入手した。このＬＣＮＦペーストは、粗粉砕した檜チップを水に混ぜてバイオマス粉砕物製造装置により微細化処理して得られたものである。ＬＣＮＦペーストの固形分は、リグニンを４０質量％、ヘミセルロースを約１５質量％含有し、残部がセルロースであった。
【００３３】
ＬＣＮＦペーストを凍結乾燥して、その中に含まれていた繊維を走査型電子顕微鏡（ＳＥＭ）を用いて観察した。図１にＳＥＭ写真を示す。図１に示すように、ほとんどの繊維の径が５０〜３００ｎｍの範囲内にあることがわかった。また、ＳＥＭ写真から木質繊維の平均繊維長を測定することは困難であるが、木質繊維のアスペクト比（繊維長／繊維径）が少なくとも１０以上であることは確認できた。
【００３４】
（酸加水分解処理）
（１−１）内側がテフロン（登録商標）でコーティングされたオートクレーブ（内容積：６５ｍＬ）を用意し、これに撹拌子を入れた。そして上記ＬＣＮＦペースト１０ｇ、蒸留水３５ｍＬ及び硫酸水溶液８ｍＬ（濃度：１．５ｍｏｌ／Ｌ）を入れた。
（１−２）オートクレーブを密閉した後、オイルバスに浸し撹拌を開始した。
（１−３）オイルバスの温度が１８０℃に達したことを確認した後、６０分間その温度を保持した。
（１−４）オイルバスの温度を室温まで下げた後、オートクレーブから試料を取り出した。取り出した試料をろ過してから、凍結乾燥して、当該試料に含まれていた水分を除去した。得られた固体は４３０ｍｇであった。
【００３５】
（イオン液体による抽出処理）
（２−１）フラスコを用意し、このフラスコに撹拌子を入れた。そして上記（１−４）で得られた固体２００ｍｇ及びイオン液体２．０ｇを入れた。ここで用いたイオン液体は、１-エチル-３-メチルイミダゾリウムメチルホスホナートであった。
（２−２）室温にて一晩放置した後、フラスコを加熱するとともに撹拌を開始した。
（２−３）液の温度が１００℃に達したことを確認した後、３０分間その温度を保持した。
（２−４）液の温度を室温まで下げた後フラスコから液を取り出し、遠心分離（５８００ｒｐｍ、２０分）を行った。その結果、液は上層と下層とに相分離した。
（２−５）下層を分離した後、これに蒸留水を加え固体を析出させた。
（２−６）得られた固体を洗浄した後乾燥した。得られた固体は１７０ｍｇであった。
実験条件と各工程における収率を表１にまとめて示す。
【００３６】
（分析）
以下のＮＭＲ装置を用いて、得られた固体を分析した。ＮＭＲチャートを図２に示す。
装置  Bruker Biospin社製「Avance400」
測定雰囲気  乾燥空気
測定温度  室温（〜２２℃）
化学シフト基準  ヘキサメチルベンゼン（外部基準：17.35ppm）
観測周波数  13C：100.6248425MHz
観測幅  40ｋＨｚ
パルス幅  90°パルス：4.2μs
パルス繰り返し時間  ACQTM=25.6625ms、PD=5s
データ点  POINT=8192、SAMPO=2048
パルスモード  CP/MAS法
コンタクトタイム  2ms
試料回転速度  11kHz
【００３７】
図２に示すように、５５ｐｐｍ付近及び１４５ｐｐｍ付近にピークが観測された。５５ｐｐｍ付近に観測されるピークはリグニンのＯ−ＣＨ３に由来するピークであり、セルロース及びヘミセルロースでは観測されないピークである。１４５ｐｐｍ付近に観測されるピークはリグニンのＰｈ−Ｏ（Ｃ−Ｏ）に由来するピークであり、セルロース及びヘミセルロースでは観測されないピークである。一方、１０５ｐｐｍ付近には、わずかにショルダーピークが観測された。このピークはセルロース又はヘミセルロースのＯ−ＣＨ−Ｏに由来するピークであり、リグニンでは観測されないピークである。これらのことから、得られた固体はリグニンを含み、セルロース又はヘミセルロースをほとんど含まないことがわかった。なお、６０〜９０ｐｐｍに観測されるピークは、リグニン、セルロース及びヘミセルロースに由来するピークである。
【００３８】
実施例２
実施例２は、実施例１において「酸加水分解処理」を行わずに「イオン液体による抽出処理」のみを行った例である。このときの「イオン液体による抽出処理」は以下の通りである。
【００３９】
フラスコを用意し、このフラスコに撹拌子を入れた。そして、モリマシナリー株式会社から入手した上記ＬＣＮＦペーストを凍結乾燥して得られた繊維集合体２００ｍｇとイオン液体（１-エチル-３-メチルイミダゾリウムメチルホスホナート）２．０ｇを入れた以外は実施例１と同様にしてイオン液体による抽出処理を行った。得られた固体は７０ｍｇであった。実験条件と収率を表１にまとめて示す。
【００４０】
そして得られた固体について、実施例１と同様にしてＮＭＲ分析を行った。ＮＭＲチャートを図３に示す。図３に示されるように、５５ｐｐｍ付近及び１４５ｐｐｍ付近にリグニンに由来するピークが観測された。一方、１０５ｐｐｍ付近にセルロース又はヘミセルロースに由来する低いピークが観測された。これらのことから、得られた固体はリグニンを含み、セルロース又はヘミセルロースを少量含むことがわかった。
【００４１】
比較例１
実施例１の「酸加水分解処理」の（１−３）及び（１−４）において、オイルバスの温度が１９０℃に達したことを確認した後１２０分間その温度を保持し、オイルバスの温度を室温まで下げた後、オートクレーブから試料を取り出した。取り出した試料をろ過してから、凍結乾燥して、当該試料に含まれていた水分を除去した。得られた固体は３８０ｍｇであった。その後「イオン液体による抽出処理」を行わなかった。実験条件と収率を表１にまとめて示す。
【００４２】
そして得られた固体について、実施例１と同様にしてＮＭＲ分析を行った。ＮＭＲチャートを図４に示す。図４に示されるように、５５ｐｐｍ付近及び１４５ｐｐｍ付近にリグニンに由来するピークが観測された。１０５ｐｐｍ付近にセルロース又はヘミセルロースに由来するショルダーピークがわずかに観測された。このことから、得られた固体はリグニンを含み、セルロース又はヘミセルロースをわずかに含むことがわかった。
【００４３】
しかしながら、６０〜９０ｐｐｍにリグニン、セルロース及びヘミセルロースに由来するピークはほとんど観測されなかった。リグニンを含むにもかかわらず６０〜９０ｐｐｍにピークが観測されないことから、分子量の高いリグニンを含むものではなく、分子鎖が細かく切断された分子量の低いリグニンを含むものであると考えられる。
【００４４】
比較例２
比較例２は、実施例１におけるＬＣＮＦペーストの代わりに木粉を用いた例である。具体的な方法は以下の通りである。
【００４５】
実施例１の「酸加水分解処理」の（１−１）において、ＬＣＮＦペーストの代わりに檜由来の乾燥粉末（平均粒径５ｍｍ以下）１ｇを用いた以外は実施例１と同様にして酸加水分解処理を行った。得られた固体は６２０ｍｇであった。実験条件と収率を表１にまとめて示す。
【００４６】
得られた固体２００ｍｇを用いて、実施例１と同様にして「イオン液体による抽出処理」を行った。得られた固体は１５０ｍｇであった。表１に示す最終収率から得られた固体はセルロースやヘミセルロースを含むことがわかった。
【００４７】
比較例３
比較例３は、実施例１においてＬＣＮＦペーストの代わりに上記乾燥木粉を用いて、「酸加水分解処理」を行わずに「イオン液体による抽出処理」のみを行った例である。つまり、比較例３は、実施例２においてＬＣＮＦペーストの代わりに上記乾燥木粉を用いた例である。このときの「イオン液体による抽出処理」の方法は実施例２と同様である。得られた固体は１０２ｍｇであった。実験条件と収率を表１にまとめて示す。表１に示す最終収率から得られた固体は多量のセルロースやヘミセルロースを含むことがわかった。
【００４８】
【表１】
2016204277.tif 000003
【図１】
2016204277.tif 000004
【図２】
2016204277.tif 000005
【図３】
2016204277.tif 000006
【図４】
2016204277.tif 000007